FR 2709566 A1 19950310 FR 9310468 A 19930902 ComDosant optique actif semiconducteur à ruban La présente invention concerne un composant semiconducteur à guide optique actif. Un tel composant comporte un guide pour une lumière à traiter. Ce guide est 5 actif en ce sens qu'il est prévu pour modifier de manière commandée au moins une grandeur caractéristique de cette lumière, cette commande étant réalisée par un signal de nature électrique. ce composant est semiconducteur pour permettre à ce signal de commande d'agir en modifiant une10 densité de porteurs de charges dans ce guide. Un tel composant constitue typiquement un modulateur d'amplitude. Mais il peut aussi constituer un amplificateur ou un émetteur laser, ou encore un modulateur de phase, par exemple. Il doit être couplé à au moins un élément optique15 qui lui est externe et, typiquement, à deux tels éléments constitués chacun par une fibre optique. Un tel composant comporte une plaquette semiconductrice. Cette plaquette définit trois directions longitudinale, transversale et verticale mutuellement20 perpendiculaires. Des longueurs, des largeurs et des épaisseurs sont définies selon ces directions, respectivement. Cette plaquette présente une face supérieure et une face inférieure horizontales. Elle s'étend entre deux faces extrêmes selon la direction longitudinale. L'une au25 moins de ces faces extrêmes constitue une face de couplage en regard de laquelle un élément optique externe tel qu'une fibre optique doit être placé pour réaliser un couplage entre cet élément externe et ce composant en ce qui concerne une lumière à traiter par ce composant. Cette plaquette30 comporte des couches horizontales présentant des épaisseurs et se succèdant en continuité cristalline selon la direction verticale. Ces couches constituent des structures incluant chacune une couche ou plusieurs couches adjacentes. Les compositions, les épaisseurs et l'ordre de succession des35 couches d'une telle structure constituent une séquence de couches de cette structure. Ces couches et structures sont les suivantes à partir de la face inférieure: - Une structure de base présentant un premier type de conductivité. Au moins une partie supérieure de cette structure est constituée par une couche de confinement inférieure. - Une structure de coeur comportant une couche à haut indice ayant un indice de réfraction accru par rapport aux matériaux environnants. Cette couche à haut indice a une10 épaisseur supérieure à celle d'un puits quantique et une composition lui conférant un intervalle d'énergie lui permettant d'être active vis-à-vis de cette lumière grâce à une interaction dépendant d'une densité de porteurs de charges dans cette couche.15 - Une couche de confinement supérieure transparente pour la lumière à traiter. Cette couche est formée sur la structure de coeur et constitue avec la couche de confinement inférieure et cette structure de coeur une structure guidante. L'une des couches de cette dernière est limitée20 selon la direction transversale sur au moins une partie de son épaisseur pour former un ruban longitudinal. La lumière à traiter est guidée par la structure guidante selon cette direction longitudinale selon un mode guidé unique présentant une épaisseur. La valeur présentée dans la25 largeur du ruban par ladite densité de porteurs de charges commande l'interaction de la couche à haut indice avec la lumière de ce mode guidé de sorte que cette valeur constitue une densité de commande. - Enfin une couche de commande est formée sur la couche de confinement supérieure. Cette couche de commande a un deuxième type de conductivité opposé au premier et une concentration de dopage accrue lui conférant une conductibilité électrique accrue pour permettre de faire commander la densité de commande par un signal de commande35 de nature électrique appliqué entre la structure de base et cette couche de commande. Cette concentration de dopage accrue rend cette couche de commande absorbante pour la lumière à traiter. La couche de confinement supérieure a une épaisseur limitée pour que le signal de commande puisse commander effectivement la densité de commande. Elle a en même temps une épaisseur suffisamment grande par rapport à celle du mode guidé pour limiter l'absorption de la lumière dans la couche de commande. Lorsqu'il est inclus dans un système optique de transmission ou de commutation, un composant de ce genre tel qu'un modulateur introduit des pertes d'insertion qui sont souvent élevées et que l'on cherche donc depuis longtemps à limiter. Ces pertes d'insertion se composent de pertes "de Fresnel", de pertes internes, et de pertes de couplage. Les15 pertes "de Fresnel" résultent de réflexions sur les faces de couplage d'entrée et de sortie du composant. Elles sont facilement et classiquement éliminées par un dépôt de couches anti-reflet sur ces faces. Les pertes internes résultent d'une absorption de lumière à l'intérieur du20 composant. Elles sont modérées parce que la séquence de couches de la structure guidante confère à un taux de confinement de cette structure une valeur suffisamment élevée, par exemple supérieure à 70%. Ce taux de confinement est le rapport de la puissance du mode guidé présente dans l'épaisseur de la structure de coeur à la puissance totale de ce mode. Mais elles deviendraient importantes dans la mesure o la lumière devrait se propager dans la couche de commande. Quant aux pertes de couplage elles résultent typiquement d'une inadaptation entre le mode lumineux30 interne guidé dans le composant et un mode lumineux externe plus large guidé dans un élément externe constitué par une fibre optique. Ces pertes de couplage sont classiquement diminuées par l'utilisation de fibres munies de lentilles. Mais, malgré cette utilisation, les pertes de couplage aux35 extrémités des structures actives minces classiques restent élevées (typiquement 5dB par face). C'est pourquoi des dispositions plus ou moins complexes sont mises en oeuvre pour réduire notamment ces pertes de couplage. Une telle disposition est appliquée à un premier composant connu. Une structure guidante de ce composant est monomodale et comporte une seule couche à haut indice. Elle peut être appelée active parce que cette couche à haut indice est active. Cette couche peut être constituée par une succession de couches minces constituant chacune un puits quantique. Cette structure guidante active guide un mode10 dont l'épaisseur est choisie pour conférer une bonne efficacité à l'interaction recherchée tout en limitant les pertes internes résultant d'une absorption dans la couche de commande. Une épaisseur ainsi choisie est trop petite pour permettre un bon couplage à une fibre optique externe. Elle15 est typiquement comprise entre 0,4 pm et 0,6 pm. Un mode présentant une telle épaisseur peut être qualifié de "mince". Ceci peut être illustré par l'exemple de deux structures possibles pour un tel composant connu. Les couches à haut indice de ces structures sont du type quaternaire GaInAsP entre des couches d'InP, le taux de confinement étant supérieur à 70%. Une structure à couche quaternaire d'indice relativement élevé correspond à une épaisseur de mode voisine de 0,4 pm et une structure à couche quaternaire d'indice relativement faible à une épaisseur de mode de 0,6 ym. Ces deux structures possibles et d'autres structures réalisées selon la présente invention avec les mêmes matériaux seront décrites ci-après par leurs séquences de30 couches. Chaque couche sera définie entre deux parenthèses d'abord par son indice de réfraction n puis éventuellement par son épaiseur e, une indication sur la composition du matériau quaternaire étant en outre donnée par la longueur d'onde de coupure Xg de ce matériau, c'est-à-dire par la35 longueur d'onde qui correspond à la bande d'énergie interdite de ce matériau. Les deux structures indiquées ci-dessus sont les suivantes: (n=3,17) (n=3,45 e=400nm, Xg=1420nm) (n=3,17) et (n=3,17) (n=3,29 e=600nm, Xg=lllOnm) (n=3,17). Pour limiter les pertes de couplage d'un composant du genre de ce premier composant connu, sa structure guidante active est suivie, selon la longueur du composant, par une structure guidante passive également monomodale guidant un mode dont l'épaisseur est plus grande. Cette structure10 passive est constituée d'une seule couche de coeur. L'épaisseur du mode qu'elle guide est choisie pour limiter les pertes de son couplage avec une fibre optique externe ou avec un autre élément optique externe analogue à une telle fibre quant à ses caractéristiques de couplage. Une telle15 épaisseur est typiquement comprise entre 1 pm et 4 pm. Le mode qui la présente peut être qualifié d'"épais". Pour éviter les pertes au couplage entre ces deux structures guidant deux modes mince et épais, on réalise entre elles une transition très progressive, dite20 "adiabatique" ou "taper". Ce premier composant connu est décrit dans un document "Efficient fiber-chip butt coupling using InGaAsP/InP waveguide tapers" L. Moeil, L. Ahlers, P. Albrecht, H. Engel, H.J. Hensel, H.P. Nolting and F. Reier, (OFC/IOOC'93 Technical digest, ThK2, p.212-213 edited by Optical Society of America). Un deuxième composant connu est décrit dans un document "New structure for efficiently coupling a waveguide to an optical fiber". - J. Haes, J. Willems, R.Baets, J Buus, and W.J. Stewart, (OFC/IOO0C'93 Technical Digest,30 WH8, p 118-119 édité par Optical Society of America. Une structure guidante active de ce deuxième composant connu comporte une couche à haut indice active et guide un mode unique "mince". C'est pourquoi, pour limiter les pertes de couplage, elle est remplacée, au voisinage de chaque face35 de couplage, sans zone de transition, par une structure passive composite constituée par trois couches à haut indice superposées séparées par des couches diluantes à indices de réfraction plus faibles. Trois modes peuvent être guidés par ces trois couches à haut indice, respectivement, avec des vitesses de phase différentes. Ils sont excités tous les5 trois par le mode unique mince, avec des phases initiales respectives. Moyennant des choix convenables des valeurs des paramètres optiques pertinents, c'est-à-dire des indices de réfraction et des épaisseurs des couches, ces trois modes guidés arrivent à la face de couplage avec des phases10 relatives telles que leur ensemble est localement équivalent à un mode "épais" permettant de réaliser avec de faibles pertes un couplage à une fibre optique. Les dispositions adoptées dans ces premier et deuxième composants connus sont efficaces car elles permettent de limiter à la fois, grâce au mode mince, les pertes internes au composant et, grâce au mode épais, les pertes de couplage. Mais elles présentent l'inconvénient d'être coûteuses à réaliser. La présente invention a notamment pour but de limiter d'une manière simple et peu coûteuse l'ensemble des pertes d'insertion d'un composant semiconducteur du genre précédemment décrit. Dans ce but elle a pour objet un composant optique actif semiconducteur à ruban, caractérisé par le fait que sa structure guidant inclut une structure de coeur s'étendant jusqu'à une face de couplage de ce composant en comportant au moins trois couches à haut indice présentant des indices de réfraction accrus par rapport aux milieux environnants pour augmenter dans ces couches la densité de puissance d'une lumière devant subir un traitement dans ce composant, ces couches à haut indice ayant des compositions leur permettant de réaliser ce traitement en réponse à une excitation électrique tout en ayant des épaisseurs supérieures à celles de puits quantiques, ces couches à haut indice étant séparées par des couches de dilution à indice de réfraction plus faible et à épaisseurs plus grandes telles qu'un seul mode de propagation de ladite lumière soit guidé par ladite structure guidante et présente une épaisseur adaptée à un couplage à un élément optique externe à partir de ladite face de couplage tout en confinant une majorité de la puissance de cette lumière dans l'épaisseur de ladite structure de coeur pour favoriser ledit traitement. A l'aide des figures schématiques ci-jointes, on va décrire plus particulièrement ci-après, à titre non limitatif, comment la présente invention peut être mise en oeuvre. Lorsqu'un même élément est représenté sur plusieurs5 figures il y est désigné par un même signe de référence. La figure 1 représente une vue en perspective d'un composant selon cette invention. La figure 2 représente une vue de dessus du composant de la figure 1. La figure 3 représente une vue en coupe partielle de ce composant pour montrer les profondeurs et épaisseurs de couches de ce composant. La figure 4 représente un diagramme d'intensité lumineuse du mode guidé par ce composant, en fonction de la profondeur dans ce composant, cette intensité étant portée en abscisse et cette profondeur étant portée en ordonnée en correspondance avec la figure 3. Conformément à la figure 1, le composant donné en exemple comporte une plaquette semiconductrice 2 définissant trois directions longitudinale DL, transversale DT et verticale DV mutuellement perpendiculaires, et des plans horizontaux perpendiculaires à cette direction verticale. Des longueurs, des largeurs et des épaisseurs sont définies selon ces directions longitudinale, transversale et25 verticale, respectivement. Cette plaquette présente une face supérieure 4 et une face inférieure 6 horizontales. Elle s'étend entre deux faces extrêmes selon la direction longitudinale, ces faces constituant deux faces de couplage. Un élément optique externe constitué par une fibre optique lentillée 12 ou 14 est placé en regard de chaque face de couplage pour réaliser un couplage entre cet élément externe et ce composant en ce qui concerne une lumière à traiter par ce composant. La plaquette 2 est constituée de couches 5 horizontales présentant des épaisseurs et se succédant en continuité cristalline selon la direction verticale en constituant des structures incluant chacune une couche ou plusieurs couches adjacentes. Les compositions, les épaisseurs et l'ordre de succession des couches d'une telle structure constituent une séquence de couches de cette structure. Ces couches et structures sont les suivantes à partir de la face inférieure 6: - Une structure de base 16 présentant un premier type de conductivité, par exemple le type n. Au moins une partie supérieure de cette structure, par exemple sa totalité, est constituée par une couche de confinement inférieure. Cette couche est transparente, c'est-à-dire transparente pour la lumière à traiter. - Une structure de coeur transparente 18 comportant des couches à haut indice ayant chacune un indice de réfraction accru par rapport aux matériaux environnants, et une épaisseur supérieure à celle d'un puits quantique. La composition de ces couches leur confère un intervalle d'énergie leur permettant d'être actives vis-à-vis de la25 lumière grâce à une interaction dépendant d'une densité de porteurs de charges dans ces couches. - Une couche de confinement supérieure 20, 22 transparente formée sur la structure de coeur. Cette couche constitue avec la couche de confinement inférieure et la structure de30 coeur une structure guidante 16, 18, 20, 22. Au moins une couche de cette structure guidante est limitée selon la direction transversale sur au moins une partie de son épaisseur pour former un ruban 22, ce ruban ayant une largeur et s'étendant selon la direction longitudinale, de manière que la lumière à traiter soit guidée de manière monomodale par la structure guidante selon cette direction longitudinale selon un mode guidé unique présentant une largeur en rapport avec celle de ce ruban. Ce mode présente d'autre part une épaisseur. La valeur présentée dans la largeur de ce ruban par ladite densité de porteurs de5 charges commande l'interaction des couches à haut indice avec la lumière de ce mode guidé de sorte que cette valeur constitue une densité de commande. - Enfin une couche de commande 24 est formée sur la couche de confinement supérieure 20, 22 dans un segment actif S2 occupant une partie de la longueur de la plaquette 2. Cette couche de commande présente le deuxième type de conductivité par exemple le type p. Elle présente une concentration de dopage accrue lui conférant une conductibilité électrique accrue pour permettre de faire commander ladite densité de15 commande par un signal de commande de nature électrique appliqué entre la structure de base 16 et cette couche de commande 24. Cette concentration de dopage accrue rend cette couche de commande absorbante pour la lumière à traiter. La couche de confinement supérieure 20, 22 présente une épaisseur limitée pour que le signal de commande puisse commander effectivement la densité de commande. Elle a en même temps une épaisseur suffisamment grande par rapport à celle du mode guidé pour limiter l'absorption de la lumière de ce mode dans la couche de commande.25 Des électrodes inférieure 26 et supérieure 28 sont formées respectivement sur les faces inférieure 6 et supérieure 4 dans le segment actif S2 pour appliquer le signal de commande entre la structure de base et la couche de commande.30 Plus particulièrement, conformément à la figure 3, la structure de coeur 18 comporte au moins les couches suivantes à partir de la couche de confinement inférieure 16 jusqu'à la couche de confinement supérieure 20, 22: - une couche à haut indice inférieure 30, une couche diluante inférieure 32 présentant un indice de réfraction plus faible que cette couche à haut indice, - une couche à haut indice médiane 34, - une couche diluante supérieure 36 présentant un indice de réfraction plus faible que ces couches à haut indice, - et une couche à haut indice supérieure 38. La séquence de couches de la structure guidante 16, 18, 20, 22 est telle que le mode guidé unique constitue un mode épais présentant une épaisseur adaptée à un couplage à un dit élément optique externe. La structure guidante s'étend longitudinalement sans changement de sa séquence de10 couches dans le segment actif S2 et jusqu'à chaque face de couplage 8, 10. Plus particulièrement la séquence de couches de cette structure confère à son taux de confinement une valeur supérieure à 70% et au mode guidé une épaisseur comprise15 entre 1 pm et 2 pm. Plus particulièrement encore les couches à haut indice , 34, 38 présentent d'une part, par rapport aux couches diluantes 32, 36 et de confinement 16, 20, 22, un écart d'indice de réfraction supérieur à 0,15, d'autre part des20 épaisseurs individuelles supérieures à 30nm de manière à concentrer la lumière dans ces couches pour favoriser ladite interaction. Les épaisseurs individuelles de ces couches à haut indice sont par ailleurs inférieures à 300nm pour que le mode guidé soit unique.25 Un rapport de dilution peut être défini comme le rapport de l'épaisseur totale de la structure de coeur 18 à l'épaisseur totale des seules couches à haut indice. Ce rapport de dilution est supérieur à 2 pour conférer au mode guidé une épaisseur souhaitable telle que précédemment30 indiqué. De préférence une structure globale incluant toutes les couches semiconductrices 16...24 de la plaquette 2 présente une séquence de couches constante dans le segment actif S2 et jusqu'à chaque face de couplage 8, 10.35 La plaquette 2 présente en outre selon sa longueur un premier et un deuxième segments de couplage Sl et S3 s'étendant entre d'une part le segment actif S2 d'autre part les faces de couplage 8 et 10 respectivement. L'électrode supérieure 28 est formée seulement dans le segment actif S2. La largeur du ruban 22 peut, comme représenté, dimi- nuer progressivement dans chaque segment de couplage Si ou S3 à partir du segment actif S2 jusqu'à la face de couplage 8 ou 10. Cette diminution permet d'augmenter l'épaisseur du mode guidé dans cette face et éventuellement d'utiliser des fibres clivées au lieu des fibres lentillées 12 et 14.10 Conformément à la figure 1, la couche limitée selon la direction transversale est la couche de confinement supérieure 20, 22, ou plus précisément la partie supérieure de l'épaisseur de cette couche constituant le ruban 22. La couche de commande 24 et l'électrode supérieure 28 sont15 présentes seulement dans l'étendue du ruban 22 pour constituer une structure guidante du type connu dit à ruban gravé. La couche limitée selon la direction transversale pourrait cependant être aussi, par exemple, la couche à haut indice médiane de manière à constituer une structure guidante d'un autre type connu dit à ruban enterré. Plus particulièrement encore on va décrire ci-après deux structures guidantes de composants selon la présente invention.25 Une première structure a une épaisseur de mode voisine de 1,2 pm. Sa séquence de couches est: - (couche 16: n=3,17) (couche 30: n= 3,45, e= 110nm, Xg=1420nm) (couche 32: n= 3,17, e= 300nm) (couche 34: n=3,45, e= 50nm, Xg= 1420nm), cette séquence étant30 symétrique, c'est-à-dire que les couches 36; 38 et 20 correspondent aux mêmes valeurs que celles indiquées pour les couches 32, 30 et 16, respectivement. Une deuxième structure a une épaisseur de mode voisine de 1,7 pm. Sa séquence est également symétrique. Elle est comme suit: (couche 16: n= 3,17) (couche 30: n= 3,29 e= 170nm, Xg= 111Onm) (couche 32: n= 3,17, e= 400nm) (couche 34: n= 3,29, e= 120 nm, Xg= 1110nm). Pour ces deux structures le rapport de dilution est voisin de 2,7. Une troisième structure selon la présente invention a été réalisée sur un substrat n+ ou semi-isolant. Elle est constituée de bas en haut d'un buffer d'InP (couche 16) d'épaisseur 1 pn dopé n(-1017 cm-3), d'une couche 30 de GaInAsP d'épaisseur 0.15 pm dopée n (-1017cm-3), d'une10 couche 32 d'InP d'épaisseur 0.3 pm dopée n (-1017 cm-3) ou non intentionnellement dopée, d'une couche 34 de GaInAsP d'épaisseur 0.1 pn dopée n (-1017 cm-3), d'une couche d'InP 36 d'épaisseur 0.3 pm non intentionnellement dopée, d'une couche 38 de GaInAsP d'épaisseur 0.15 pm dopée n (-1017 cm3) ou non, d'une couche 20, 22 d'InP d'épaisseur 0. 8 pm non intentionnellement dopée afin d'éviter l'absorption due aux couches dopées p, d'une couche 24 d'InP d'épaisseur 0.7 pm dopée p graduellement (-5 1017 à 2 1018 cm-3), et d'une couche supplémentaire de GaInAsP d'épaisseur 0.1 pm dopée p+ (-plusieurs 1019 cm-3) afin d'assurer un bon contact ohmique lors du dépôt des électrodes nécessaire à la réalisation de structures actives. La composition du matériau quaternaire a été choisie pour correspondre à la longueur d'onde de 1.25 pm et25 être en accord de maille sur Inp. Le ruban 22 associé à cette troisième structure avait une largeur constante de 4 pm, aussi bien dans les segments de couplage que dans le segment actif. Les pertes internes à cette structure étaient inférieures à ldB/cm et les pertes30 de couplage inférieures à ldB par face en utilisant des fibres optiques lentillées de rayon de courbure 10 pm. REVENDICATIONS 1/ Composant optique actif semiconducteur à ruban, caractérisé par le fait que sa structure guidante (16, 18, , 22) inclut une structure de coeur (18) s'étendant jusqu'à une face de couplage (8) de ce composant en comportant au moins trois couches à haut indice (30, 34, 38) présentant des indices de réfraction accrus par rapport aux milieux environnants (16, 32, 36, 20) pour augmenter dans ces couches la densité de puissance d'une lumière devant10 subir un traitement dans ce composant, ces couches à haut indice ayant des compositions leur permettant de réaliser ce traitement en réponse à une excitation électrique tout en ayant des épaisseurs supérieures à celles de puits quantiques, ces couches à haut indice étant séparées par des15 couches de dilution (32, 36) à indice de réfraction plus faible et à épaisseurs plus grandes telles qu'un seul mode de propagation de ladite lumière soit guidé par ladite structure guidante et présente une épaisseur adaptée à un couplage à un élément optique externe à partir de ladite20 face de couplage tout en confinant une majorité de la puissance de cette lumière dans l'épaisseur de ladite structure de coeur pour favoriser ledit traitement. 2/ Composant selon la revendication 1, ce composant comportant une plaquette semiconductrice (2) définissant trois directions longitudinale (DL), transversale (DT) et verticale (DV) mutuellement perpendiculaires, et des plans horizontaux perpendiculaires à cette direction verticale, des longueurs, des largeurs et des épaisseurs étant définies selon ces directions longitudinale, transversale et30 verticale, respectivement, cette plaquette présentant une face supérieure (4) et une face inférieure (6) horizontales s'étendant entre deux faces extrêmes (8 et 10) selon la direction longitudinale, l'une au moins de ces faces extrêmes constituant une face de couplage en regard de35 laquelle un élément optique externe à ce composant tel qu'une fibre optique (12 et 14) doit être placé pour réaliser un couplage entre cet élément externe et ce composant en ce qui concerne une lumière à traiter par ce composant, cette plaquette comportant des couches horizontales présentant des épaisseurs et se succédant en5 continuité cristalline selon la direction verticale en constituant des structures incluant chacune une couche ou plusieurs couches adjacentes, les compositions, les épaisseurs et l'ordre de succession des couches d'une telle structure constituant une séquence de couches de cette structure, cette plaquette comportant successivement à partir de ladite face inférieure: - une structure de base (16) présentant un premier type de conductivité, au moins une partie supérieure de cette structure étant constituée par une couche de confinement15 inférieure (16) transparente pour la lumière à traiter, - une structure de coeur (18) transparente pour la lumière à traiter et comportant une couche à haut indice ayant un indice de réfraction accru par rapport aux matériaux environnants, cette couche à haut indice ayant une épaisseur20 supérieure à celle d'un puits quantique et une composition lui conférant un intervalle d'énergie lui permettant d'être active vis-à-vis de cette lumière grâce à une interaction dépendant d'une densité de porteurs de charges dans cette couche à haut indice,25 - une couche de confinement supérieure (20, 22) transparente pour la lumière à traiter, cette couche de confinement supérieure étant formée sur la structure de coeur et constituant avec ladite couche de confinement inférieure et cette structure de coeur une structure guidante (16, 18, 20,30 22), au moins une couche de cette structure guidante étant limitée selon la direction transversale sur au moins une partie de son épaisseur pour former un ruban (22), ce ruban ayant une largeur et s'étendant selon la direction longitudinale, de manière que la lumière à traiter soit35 guidée de manière monomodale par la structure guidante selon cette direction longitudinale selon un mode guidé unique présentant une largeur en rapport avec celle de ce ruban, ce mode présentant d'autre part une épaisseur, la valeur présentée dans la largeur de ce ruban par ladite densité de porteurs de charges commandant l'interaction de ladite 5 couche à haut indice avec la lumière de ce mode guidé de sorte que cette valeur constitue une densité de commande, et - une couche de commande (24) formée sur la couche de confinement supérieure (20, 22) au moins dans un segment actif (S2) occupant au moins une partie de la longueur de10 ladite plaquette, cette couche de commande ayant un deuxième type de conductivité opposé au premier avec une concentration de dopage accrue lui conférant une conductibilité électrique accrue pour permettre de faire commander ladite densité de commande par un signal de15 commande de nature électrique appliqué entre la structure de base (16) et cette couche de commande (24), cette concentration de dopage accrue rendant cette couche de commande absorbante pour la lumière à traiter, - la couche de confinement supérieure (20, 22) ayant une épaisseur limitée pour que le signal de commande puisse commander effectivement la densité de commande, la couche de confinement supérieure ayant en même temps une épaisseur suffisamment grande par rapport à celle dudit mode guidé pour limiter l'absorption de la lumière de ce mode dans la25 couche de commande, ledit composant comportant encore des électrodes inférieure (26) et supérieure (28) formées respectivement sur lesdites faces inférieure et supérieure dans ledit segment actif (S2) pour appliquer ledit signal de commande30 entre ladite structure de base et ladite couche de commande, ledit composant étant caractérisé par le fait que la structure de coeur (18) comporte au moins, en succession verticale à partir de ladite couche de confinement inférieure (16) jusqu'à ladite couche de confinement35 supérieure (20, 22): - une dite couche à haut indice constituant une couche à haut indice inférieure (30), - une couche diluante inférieure (32) présentant un indice de réfraction plus faible que cette couche à haut indice, - une dite couche à haut indice constituant une couche à haut indice médiane (34), - une couche diluante supérieure (36) présentant un indice de réfraction plus faible que ces couches à haut indice, - et une dite couche à haut indice constituant une couche à haut indice supérieure (38), la séquence de couches de la structure guidante (16, 18, 20, 22) étant telle que ledit mode guidé unique constitue un mode épais présentant une épaisseur adaptée à un couplage à un dit élément optique externe, ladite structure guidante s'étendant longitudinalement sans changement de sa séquence de couches dans ledit segment actif (S2) et jusqu'à ladite face de couplage (8, 10). 3/ Composant selon la revendication 2, caractérisé par le fait que la séquence de couches de la structure guidante (16, 18, 20, 22) confère à un taux de confinement de cette structure une valeur supérieure à 70%, ce taux de confinement étant le rapport de la puissance dudit mode guidé présente dans l'épaisseur de ladite structure de coeur (18) à la puissance totale de ce mode. 4/ Composant selon la revendication 2, caractérisé par le fait que la séquence de couches de la structure guidante (16, 18, 20, 22) confère audit mode guidé une épaisseur comprise entre 1 mm et 2 mm. / Composant selon la revendication 4, caractérisé par le fait que lesdites couches à haut indice (30, 34, 38) présentent d'une part par rapport aux dites couches diluantes (32, 36) et de confinement (16, 20, 22), un écart d'indice de réfraction supérieur à 0,15, d'autre part des épaisseurs individuelles supérieures à 30nm de manière à concentrer la lumière dans ces couches pour favoriser ladite interaction, les épaisseurs individuelles de ces couches à haut indice étant par ailleurs inférieures à 300nm pour que ledit mode guidé soit unique, un rapport de dilution étant constitué par le rapport de l'épaisseur totale de la structure de coeur (18) à l'épaisseur totale des seules5 couches à haut indice, ce rapport de dilution étant supérieur à 2 pour conférer au mode guidé sa dite épaisseur. 6/ Composant selon la revendication 2, caractérisé par le fait qu'une structure globale incluant toutes les couches semiconductrices (16...24) de ladite plaquette (2) présente10 une séquence de couches constante dans ledit segment actif (S2) et jusqu'à ladite face de couplage (8, 10). 7/ Composant selon la revendication 6, caractérisé par le fait que ladite plaquette (2) présente en outre selon sa longueur un premier et un deuxième segments de couplage (S115 et S3) s'étendant entre d'une part ledit segment actif (S2) d'autre part une première et une deuxième dites faces de couplage (8 et 10) respectivement, au moins l'une desdites électrodes (28) étant formée seulement dans ledit segment actif. 8/ Composant selon la revendication 7, caractérisé par le fait que la largeur dudit ruban (22) diminue progressivement dans au moins un dit segment de couplage (Si, S3) à partir dudit segment actif (S2) jusqu'à ladite face de couplage (8, 10) pour augmenter l'épaisseur dudit mode guidé dans cette face. 9/ Composant selon la revendication 6 dans lequel ladite couche limitée au moins partiellement selon la direction transversale est ladite couche de confinement supérieure, ladite couche de commande et ladite électrode supérieure30 étant présentes seulement dans l'étendue dudit ruban (22) pour constituer une structure guidante à ruban gravé.